(57)【要約】      （修正有）【課題】所望の光沢特性を有するトナー粒子を提供する。【解決手段】水性エマルション中で、小粒子を形成する工程と、小粒子を凝集させて複数のより大きな凝集体を形成する工程と、より大きな凝集体を覆う樹脂コーティングを形成する工程と、樹脂コーティング内のより大きな凝集体を合一させ、同時にまたは後に、より大きな凝集体及び/又は樹脂コーティングを架橋して、コアおよびシェルを有する複数の架橋粒子を形成する工程と、プロセス中で架橋粒子が形成される前のいずれかの段階で、少なくとも１つの水溶性開始剤を添加する工程と、架橋粒子を回収する工程とを含むプロセス。【選択図】なし【特許請求の範囲】
【請求項１】
水性エマルション中で、少なくとも１つの非晶性樹脂を少なくとも１つの結晶性樹脂と接触させて小粒子を形成する工程であって、前記エマルションが任意添加の着色剤、任意添加の界面活性剤、および任意添加のワックスを含む前記工程と、
前記小粒子を凝集させて複数のより大きな凝集体を形成する工程と、
前記、より大きな凝集体を、前記少なくとも１つの非晶性樹脂及び/又は別の少なくとも１つの非晶性樹脂を含むエマルションと接触させて、前記、より大きな凝集体を覆う樹脂コーティングを形成する工程と、
前記樹脂コーティング内の前記、より大きな凝集体を合一させ、同時にまたは後に、前記、より大きな凝集体及び/又は前記樹脂コーティングを架橋して、コアおよびシェルを有する複数の架橋粒子を形成する工程と、
プロセス中で前記架橋粒子が形成される前のいずれかの段階で、少なくとも１つの水溶性開始剤を添加する工程と、
前記架橋粒子を回収する工程と
を含むプロセス。
【請求項２】
前記小粒子中の前記少なくとも１つの非晶性樹脂が、前記樹脂コーティング中の前記少なくとも１つの非晶性樹脂と同じか、または異なり、前記樹脂コーティング中の前記少なくとも１つの非晶性樹脂が不飽和ポリエステル樹脂を含む、請求項１に記載のプロセス。
【請求項３】
架橋樹脂を形成するための、過硫酸カリウム、過硫酸アンモニウム、過硫酸ナトリウム、２，２’−アゾビス［２−（２−イミダゾリン−２−イル）プロパン］二塩酸塩、２，２’−アゾビス［２−（２−イミダゾリン−２−イル）プロパン］二硫酸塩・無水物、２，２’−アゾビス（２−メチルプロピオンアミジン）二塩酸塩、２，２’−アゾビス［Ｎ−（２−カルボキシエチル）−２−メチルプロピオンアミジン］水和物、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス（１−イミノ−１−ピロリジノ−２−エチルプロパン）二塩酸塩、２，２’−アゾビス｛２−メチル−Ｎ−［１，１−ビス（ヒドロキシメチル）−２−ヒドロキシエチル］プロピオンアミド｝、２，２’−アゾビス［２−メチル−Ｎ−（２−ヒドロキシエチル）プロピオンアミド］、およびこれらの組合せからなる群から選択される少なくとも１つの水溶性開始剤と組み合わされていてもよい水性エマルション中で、少なくとも１つの非晶性樹脂を少なくとも１つの結晶性樹脂と接触させる工程と、
前記水性エマルションを、任意添加の着色剤、少なくとも１つの界面活性剤、および任意添加のワックスと接触させて小粒子を形成する工程と、
前記小粒子を凝集させて複数のより大きな凝集体を形成する工程と、
前記、より大きな凝集体を、前記、より大きな凝集体を覆う架橋樹脂コーティングを形成するための、過硫酸カリウム、過硫酸アンモニウム、過硫酸ナトリウム、２，２’−アゾビス［２−（２−イミダゾリン−２−イル）プロパン］二塩酸塩、２，２’−アゾビス［２−（２−イミダゾリン−２−イル）プロパン］二硫酸塩・無水物、２，２’−アゾビス（２−メチルプロピオンアミジン）二塩酸塩、２，２’−アゾビス［Ｎ−（２−カルボキシエチル）−２−メチルプロピオンアミジン］水和物、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス（１−イミノ−１−ピロリジノ−２−エチルプロパン）二塩酸塩、２，２’−アゾビス｛２−メチル−Ｎ−［１，１−ビス（ヒドロキシメチル）−２−ヒドロキシエチル］プロピオンアミド｝、２，２’−アゾビス［２−メチル−Ｎ−（２−ヒドロキシエチル）プロピオンアミド］、およびこれらの組合せからなる群から選択される少なくとも１つの水溶性開始剤と組み合わせてもよい、少なくとも１つの非晶性樹脂を含むエマルションと接触させる工程と、
前記樹脂コーティングを有する前記、より大きな凝集体を合一させてトナー粒子を形成する工程と、
前記トナー粒子を７０〜１００℃の温度に加熱して、非晶性樹脂を架橋する工程と、
前記トナー粒子を回収する工程と
を含むプロセス。
【請求項４】
少なくとも１つの非晶性樹脂、少なくとも１つの結晶性樹脂、ならびに着色剤、ワックス、水溶性開始剤と非晶性樹脂との反応産物、およびこれらの組合せからなる群から選択される１または複数の任意構成要素、を含むコア；ならびに
少なくとも１つの水溶性開始剤で架橋された、少なくとも１つの非晶性樹脂を含むシェル
を有するトナー。
【発明の詳細な説明】
【技術分野】
【０００１】
本開示は、電子写真装置に適したトナーに関する。
【背景技術】
【０００２】
トナーを製造するための多くのプロセスが当業者に公知である。乳化凝集法（ＥＡ）はそのような方法の１つである。これらのトナーは、乳化重合によって形成されたラテックスポリマーと着色剤を凝集させることで形成され得る。
【０００３】
非晶性ポリエステル樹脂および結晶性ポリエステル樹脂を用いて、ポリエステルＥＡ超低溶融（ＵＬＭ）トナーが作製されている。このトナーは、クリース（ｃｒｅａｓｅ）最低固着温度（ｍｉｎｉｍｕｍ  ｆｉｘｉｎｇ  ｔｅｍｐｅｒａｔｕｒｅ；ＭＦＴ）、定着ラチチュード（ｆｕｓｉｎｇ  ｌａｔｉｔｕｄｅ）等の点で優れた定着特性を示し得るが、光沢ピークが許容できないほど高くなることがある。したがって、依然として改良されたトナーが望まれている。
【先行技術文献】
【特許文献】
【０００４】
【特許文献１】米国特許第３，５９０，０００号公報
【特許文献２】米国特許第３，８００，５８８号公報
【特許文献３】米国特許第３，８４７，６０４号公報
【特許文献４】米国特許第４，２９５，９９０号公報
【特許文献５】米国特許第４，２９８，６７２号公報
【特許文献６】米国特許第４，３３８，３９０号公報
【特許文献７】米国特許第４，９３５，３２６号公報
【特許文献８】米国特許第４，９３７，１６６号公報
【特許文献９】米国特許第５，２３６，６２９号公報
【特許文献１０】米国特許第５，２９０，６５４号公報
【特許文献１１】米国特許第５，３０２，４８６号公報
【特許文献１２】米国特許第５，３３０，８７４号公報
【特許文献１３】米国特許第５，３４６，７９７号公報
【特許文献１４】米国特許第５，３６４，７２９号公報
【特許文献１５】米国特許第５，４０３，６９３号公報
【特許文献１６】米国特許第５，４１８，１０８号公報
【特許文献１７】米国特許第５，５０１，９３５号公報
【特許文献１８】米国特許第５，５２７，６５８号公報
【特許文献１９】米国特許第５，５８５，２１５号公報
【特許文献２０】米国特許第５，６５０，２５５号公報
【特許文献２１】米国特許第５，６５０，２５６号公報
【特許文献２２】米国特許第５，７７３，１８５号公報
【特許文献２３】米国特許第５，８５３，９４３号公報
【特許文献２４】米国特許第６，０６３，８２７号公報
【特許文献２５】米国特許第６，２１４，５０７号公報
【特許文献２６】米国特許第６，３９５，４４２号公報
【特許文献２７】米国特許第６，５９３，０４９号公報
【特許文献２８】米国特許第６，７５６，１７６号公報
【特許文献２９】米国特許第６，８３０，８６０号公報
【特許文献３０】米国特許第７，２１４，４６３号公報
【特許文献３１】米国特許第７，３０７，１１１号公報
【特許文献３２】米国特許出願公開第２００５０２８７４６１号公報
【特許文献３３】米国特許出願公開第２００６０２１６６２５号公報
【特許文献３４】米国特許出願公開第２００６０２２２９９１号公報
【特許文献３５】米国特許出願公開第２００６０２６９８５８号公報
【特許文献３６】米国特許出願公開第２００７００３７０８６号公報
【特許文献３７】米国特許出願公開第２００７００９２８２１号公報
【特許文献３８】米国特許出願公開第２００７０１４１５００号公報
【特許文献３９】米国特許出願公開第２００７０２０７４００号公報
【特許文献４０】米国特許出願公開第２００７０２５４２２９号公報
【発明の概要】
【課題を解決するための手段】
【０００５】
本開示はトナーにおける使用に適した粒子およびその製造方法を提供する。実施形態では、本開示のプロセスは、水性エマルション中で少なくとも１つの非晶性樹脂を少なくとも１つの結晶性樹脂と接触させて小粒子を形成する工程であって、エマルションが任意添加の着色剤、任意添加の界面活性剤、および任意添加のワックスを含む工程と、小粒子を凝集させて複数のより大きな凝集体を形成する工程と、このより大きな凝集体を、上記の少なくとも１つの非晶性樹脂もしくは別の少なくとも１つの非晶性樹脂またはその両方を含むエマルションと接触させて、より大きな凝集体を覆う樹脂コーティングを形成する工程と、樹脂コーティング内のより大きな凝集体を合一させ、同時にまたは後に、より大きな凝集体もしくは樹脂コーティングのいずれかまたは両方を架橋してコアおよびシェルを有する複数の架橋粒子を形成する工程と、プロセス中で架橋粒子が形成される前の任意の段階で、少なくとも１つの水溶性開始剤を添加する工程と、架橋粒子を回収する工程とを含み得る。
【０００６】
実施形態では、本開示のトナーは、コアおよびシェルを有する粒子を含んでもよく、コアは、少なくとも１つの非晶性樹脂、少なくとも１つの結晶性樹脂、ならびに着色剤、ワックス、水溶性開始剤と非晶性樹脂の反応産物、およびこれらの組合せからなる群から選択される１または複数の任意構成要素を含み、シェルは、少なくとも１つの水溶性開始剤で架橋された少なくとも１つの非晶性樹脂を含む。
【０００７】
本開示の種々の実施形態を、図面を参照しながら以下に記載する。
【図面の簡単な説明】
【０００８】
【図１】本開示に基づいて作製されたトナーのレオロジー特性を対照トナーと比較したグラフである。
【図２】本開示のトナーの光沢特性を示すグラフである。
【発明を実施するための形態】
【０００９】
本開示は、所望の光沢特性を有するトナー粒子を提供する。このトナー粒子はコア−シェル構造を有し、コア、シェル、またはその両方にポリエステルゲルまたは部分架橋ポリエステルが含まれる。得られたトナーの光沢は、トナーの製造中に、コアおよび／またはシェル中のポリエステルが、水溶性開始剤で架橋されることによって低下しうる。
コア樹脂
任意の樹脂を用いて本開示のトナーコアを形成してよい。コア樹脂を架橋する場合、任意の架橋性樹脂を用いてよい。そのような樹脂は任意の好適なモノマーから作製してよい。樹脂の形成に有用な好適なモノマーとしては、スチレン類、アクリレート類、メタクリレート類、ブタジエン類、イソプレン類、アクリル酸類、メタクリル酸類、アクリロニトリル類、ジオール、二酸（ｄｉａｃｉｄ）、ジアミン、ジエステル、およびこれらの混合物等が挙げられるが、これらに限定されるものではない。使用される任意のモノマーは、用いられる具体的なポリマーに応じて選択してよい。
【００１０】
ある実施形態では、コア樹脂は非晶性樹脂、結晶性樹脂、およびその組み合わせであってもよい。さらなる実施形態では、樹脂コアを形成するのに用いられる樹脂はポリエステル樹脂であってもよい。米国特許６，８３０，８６０号に記載の非晶性ポリエステルと結晶性ポリエステル樹脂の混合物も、また好適な樹脂である。
【００１１】
ある実施形態では樹脂は、ジオールと二酸とを、所望によっては触媒の存在下で、反応させることによって形成したポリエステル樹脂であってもよい。結晶性樹脂の例としては、ポリエステル、ポリアミド、ポリイミド、ポリオレフィン、ポリエチレン、ポリブチレン、ポリイソブチレート、エチレン−プロピレンコポリマー、エチレン−酢酸ビニルコポリマー、ポリプロピレン、およびそれらの混合物等が挙げられる。
【００１２】
結晶性樹脂は、例えばトナー成分の５〜５０重量パーセント、ある実施形態ではトナー成分の５〜３５重量パーセント、の量で存在してよい。結晶性樹脂は種々の融点を有してよく、例えば３０℃〜１２０℃、実施形態によっては５０℃〜９０℃である。結晶性樹脂は、ゲルパーミエーションクロマトグラフィー（ＧＰＣ）によって測定された数平均分子量（Ｍｎ）が１，０００〜５０，０００であるものでもよく、実施形態によっては２，０００〜２５，０００でもよい。結晶性樹脂は、ポリスチレン標準を用いたゲルパーミエーションクロマトグラフィーによって測定された重量平均分子量（Ｍｗ）が例えば２，０００〜１００，０００であるものでもよく、実施形態によっては３，０００〜８０，０００でもよい。結晶性樹脂の分子量分布（Ｍｗ／Ｍｎ）は例えば２〜６でもよく、実施形態によっては２〜４でもよい。
ある実施形態では、好適な非晶性樹脂として、ポリエステル、ポリアミド、ポリイミド、ポリオレフィン、ポリエチレン、ポリブチレン、ポリイソブチレート、エチレン−プロピレンコポリマー、エチレン−酢酸ビニルコポリマー、ポリプロピレン、およびそれらの混合物等が挙げられる。
【００１３】
ある実施形態では、コア樹脂は架橋性樹脂である。架橋性樹脂とはＣ＝Ｃ結合などの架橋性基を有する樹脂である。樹脂は、例えば開始剤を用いたフリーラジカル重合によって架橋されうる。不飽和ポリエステル樹脂の例としては、ポリ（プロポキシ化ビスフェノールｃｏ−フマレート）、ポリ（エトキシ化ビスフェノールｃｏ−フマレート）、ポリ（ブチルオキシ化ビスフェノールｃｏ−フマレート）、ポリ（ｃｏ−プロポキシ化ビスフェノールｃｏ−エトキシ化ビスフェノールｃｏ−フマレート）、ポリ（１，２−プロピレンフマレート）、ポリ（プロポキシ化ビスフェノールｃｏ−マレエート）、ポリ（エトキシ化ビスフェノールｃｏ−マレエート）、ポリ（ブチルオキシ化ビスフェノールｃｏ−マレエート）、ポリ（ｃｏ−プロポキシ化ビスフェノールｃｏ−エトキシ化ビスフェノールｃｏ−マレエート）、ポリ（１，２−プロピレンマレエート）、ポリ（プロポキシ化ビスフェノールｃｏ−イタコネート）、ポリ（エトキシ化ビスフェノールｃｏ−イタコネート）、ポリ（ブチルオキシ化ビスフェノールｃｏ−イタコネート）、ポリ（ｃｏ−プロポキシ化ビスフェノールｃｏ−エトキシ化ビスフェノールｃｏ−イタコネート）、ポリ（１，２−プロピレンイタコネート）、およびこれらの混合物が挙げられるが、これらに限定されるものではない。
【００１４】
実施形態では、好適なポリエステル樹脂は、次式（Ｉ）で表されるポリ（プロポキシ化ビスフェノールＡ  ｃｏ−フマレート）樹脂等の非晶性ポリエステルであってもよい。
【００１５】
【化１】
2010055092.tif 000002
【００１６】
（式中、ｍは５〜１０００であってもよい。）
ある実施形態では、好適な結晶性樹脂として、次式（ＩＩ）で表される、ドデカン二酸コモノマーとフマル酸コモノマーとの混合物およびエチレングリコールからなる樹脂が含まれる。
【００１７】
【化２】
2010055092.tif 000003
【００１８】
（式中、ｂは５〜２０００であり、ｄは５〜２０００である。）
例えば、ある実施形態では、上記式Ｉのポリ（プロポキシ化ビスフェノールＡｃｏ−フマレート）樹脂を式ＩＩの結晶性樹脂と組み合わせてコアを形成してもよい。
【００１９】
前述したように、実施形態では、コア樹脂はトナー粒子形成中にその場（ｉｎ  ｓｉｔｕ）で部分的に架橋されて「部分架橋ポリエステル樹脂」または「ポリエステルゲル」を形成してもよい。
【００２０】
ポリエステルを部分架橋してポリエステルゲルを形成するために、実施形態では、架橋およびそれにより得られるポリエステルゲルの形成が増大されるように、コア形成に用いられる樹脂に水溶性開始剤を添加することが望ましいことがある。コア中の樹脂を架橋するために用いることができる好適な水溶性開始剤としては、限定されるものではないが、過硫酸カリウム、過硫酸アンモニウム、過硫酸ナトリウム等の過硫酸塩、２，２’−アゾビス［２−（２−イミダゾリン−２−イル）プロパン］二塩酸塩、２，２’−アゾビス［２−（２−イミダゾリン−２−イル）プロパン］二硫酸塩・無水物、２，２’−アゾビス（２−メチルプロピオンアミジン）二塩酸塩、２，２’−アゾビス［Ｎ−（２−カルボキシエチル）−２−メチルプロピオンアミジン］水和物、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス（１−イミノ−１−ピロリジノ−２−エチルプロパン）二塩酸塩、２，２’−アゾビス｛２−メチル−Ｎ−［１，１−ビス（ヒドロキシメチル）−２−ヒドロキシエチル］プロピオンアミド｝、２，２’−アゾビス［２−メチル−Ｎ−（２−ヒドロキシエチル）プロピオンアミド］等の水溶性アゾ開始剤、およびこれらの組合せ等が含まれる。
【００２１】
実施形態では、水溶性開始剤は、水または同様な溶剤に溶解させて樹脂に添加してもよい。
【００２２】
コアの形成に用いられる樹脂の部分架橋は、約２５〜約９９℃、実施形態では約４０〜約９０℃に加熱している間に起こり得る。コアを形成する部分架橋は、約１分〜約１０時間、実施形態では約５分〜約５時間の間に起こり得る。
【００２３】
ポリエステルの架橋に用いられる開始剤の量は、コアの形成に用いられる樹脂の約０．０５〜約２０重量パーセント、実施形態では、コアの形成に用いられる樹脂の約０．１〜約１０重量パーセントまたは約０．５〜約５重量パーセントであってよい。
【００２４】
ある実施形態では、コア中に用いられる非結晶性樹脂又は混合非晶性樹脂のガラス転移温度は、３０〜８０℃、実施形態によっては３５〜７０℃、であってよい。さらなる実施形態では、コア中に用いられる混合樹脂の溶融粘度は、１３０℃において１０〜１，０００，０００Ｐａ・Ｓ、実施形態によっては２０〜１００，０００Ｐａ・Ｓ、であってよい。
【００２５】
１、２、またはそれ以上の数のトナー樹脂を用いてもよい。２つ以上のトナー樹脂を用いる実施形態では、トナー樹脂は、例えば１０％（第１の樹脂）／９０％（第２の樹脂）〜９０％（第１の樹脂）／１０％（第２の樹脂）等の任意の好適な比率（例えば重量比）であってよい。
【００２６】
ある実施形態では、縮合重合法で樹脂を形成してもよい。
トナー
上記の樹脂を用いてトナー組成物を形成してもよい。そのようなトナー組成物は、所望により含まれてもよい着色剤、ワックス、およびその他の添加剤を含み得る。トナーは、当業者に知られた任意の方法で形成してよい。
界面活性剤
実施形態では、トナー組成物の形成に用いられる着色剤、ワックス、およびその他の添加剤は、界面活性剤を含む分散物の形態であってよい。更に、トナー粒子は乳化凝集法で形成されてもよく、この乳化凝集法では、樹脂およびトナーのその他の成分を１または複数の界面活性剤中に入れて、エマルションを形成させ、トナー粒子を凝集、合一させ、所望によっては洗浄および乾燥し、回収する。
【００２７】
１、２、またはそれ以上の数の界面活性剤を用いてもよい。界面活性剤はイオン界面活性剤および非イオン界面活性剤から選択してよい。「イオン界面活性剤」という用語には、陰イオン界面活性剤および陽イオン界面活性剤が含まれる。ある実施形態では、界面活性剤は、トナー組成物の０．０１〜５重量％、例えばトナー組成物の０．７５〜４重量％、実施形態によってはトナー組成物の１〜３重量％、の量で存在するように用いてよい。
着色剤
添加する着色剤として、染料、顔料、染料混合物、顔料混合物、染料と顔料の混合物等の種々の公知かつ好適な着色剤をトナーに含めてよい。着色剤は、例えばトナーの０．１〜３５重量パーセント、トナーの１〜１５重量パーセント、またはトナーの３〜１０重量パーセントの量でトナーに含まれてよい。
ワックス
所望であれば、トナー粒子形成の際に、樹脂および所望により含まれてもよい着色剤に、ワックスを組み合わせてもよい。ワックスが含まれる場合、ワックスは、例えばトナー粒子の１〜２５重量パーセント、実施形態によってはトナー粒子の５〜２０重量パーセント、の量で存在してよい。
トナーの作製
トナー粒子は、当業者に知られた任意の方法で調製することができる。トナー粒子の作製に関する実施形態を以下に乳化凝集プロセスとの関連で記載するが、トナー粒子の調製に適した任意の方法を用いることができ、例えば米国特許第５，２９０，６５４号および同第５，３０２，４８６号に開示されている懸濁・封入プロセス等の化学プロセスを用いてもよい。実施形態では、小サイズの樹脂粒子を適当なトナー粒子径まで凝集させた後に合一させて最終的なトナー粒子の形状および形態を形成させる凝集・合一プロセスによってトナー組成物およびトナー粒子を調製してもよい。
【００２８】
実施形態では、トナー組成物は、所望により含まれてもよい着色剤、所望により含まれてもよいワックス、および任意のその他所望または要求される添加剤、ならびに（所望によっては前述の界面活性剤に含まれた）前述の樹脂を含むエマルションとの混合物を凝集させること、次いでこの凝集混合物を合一させることを含むプロセス等の乳化凝集プロセスによって調製されてもよい。混合物の調製は、着色剤および所望によっては加えられるワックスまたはその他の材料（これらは所望によっては界面活性剤を含む分散液に含まれていてもよい）を、前記エマルション（前記樹脂を含む２つ以上のエマルションの混合物であってもよい）に添加することで行ってもよい。得られた混合物のｐＨを例えば酢酸、硝酸等の酸で調節してもよい。ある実施形態では、混合物のｐＨを４〜５に調節してよい。更に、実施形態によっては、混合物を均質化してもよい。混合物を均質化する場合、毎分６００〜４，０００回転で混合することで均質化してもよい。例えばＩＫＡ社製のＵＬＴＲＡ  ＴＵＲＲＡＸ  Ｔ５０プローブホモジナイザー等の任意の好適な手段で均質化してよい。
【００２９】
上記混合物の調製後、混合物に凝集剤を添加してもよい。任意の好適な凝集剤を用いてトナーを形成してよい。好適な凝集剤としては、例えば２価カチオン材料の水溶液または多価カチオン材料の水溶液が挙げられる。凝集剤は、例えば、ポリ塩化アルミニウム（ＰＡＣ）、または対応する臭化物、フッ化物、ヨウ化物等のポリハロゲン化アルミニウム；ポリスルホケイ酸アルミニウム（ｐｏｌｙａｌｕｍｉｎｕｍ  ｓｕｌｆｏｓｉｌｉｃａｔｅ；ＰＡＳＳ）等のポリケイ酸アルミニウム；ならびに塩化アルミニウム、亜硝酸アルミニウム、硫酸アルミニウム、硫酸アルミニウムカリウム、酢酸カルシウム、塩化カルシウム、亜硝酸カルシウム、カルシウムオキシレート、硫酸カルシウム、酢酸マグネシウム、硝酸マグネシウム、硫酸マグネシウム、酢酸亜鉛、硝酸亜鉛、硫酸亜鉛、塩化亜鉛、臭化亜鉛、臭化マグネシウム、塩化銅、硫酸銅、およびこれらの混合物等の水溶性金属塩であってよい。実施形態では、樹脂のガラス転移温度（Ｔｇ）より低い温度で凝集剤を混合物に添加してよい。
【００３０】
凝集剤は、トナーの形成に用いられる混合物に、例えば混合物中の樹脂の０．１〜８重量％、実施形態によっては０．２〜５重量％、別の実施形態では０．５〜５重量％、の量で添加してよい。これにより、凝集に十分な量の凝集剤が与えられる。
【００３１】
粒子の凝集およびその後の合一を調節するために、ある実施形態では、凝集剤を混合物に時間をかけて計量添加（ｍｅｔｅｒ）してもよい。例えば５〜２４０分、実施形態によっては３０〜２００分、かけて凝集剤を混合物に計量添加してもよく、所望または要求に応じてより長い時間またはより短い時間をかけてもよい。凝集剤の添加は、混合物を撹拌条件（ある実施形態では５０〜１，０００ｒｐｍ、別の実施形態では１００〜５００ｒｐｍ）および前述の樹脂のガラス転移温度より低い温度（ある実施形態では３０〜９０℃、実施形態によっては３５〜７０℃）に維持しながら行ってもよい。
【００３２】
粒子は、予め定めた所望の粒子径（粒子サイズ）が得られるまで凝集させてよい。予め定めた所望の粒子径とは、形成前に決定される得るべき所望の粒子径を指し、成長プロセスの間、そのような粒子径に達するまで粒子径はモニターされる。成長プロセス中にサンプルを取り、例えばコールターカウンターを用いて、平均粒子径を分析してもよい。したがって、凝集粒子を得るために、撹拌しながら、高温を維持するかまたは例えば３０〜９９℃にゆっくりと温度を上昇させ、混合物をこの温度で０．５〜１０時間、実施形態によっては１〜５時間、保持することで凝集を進行させてもよい。予め定めた所望の粒子径に達したところで成長プロセスを停止させる。ある実施形態では、予め定めた所望の粒子径は、前述のトナー粒子径の範囲内である。
【００３３】
凝集剤添加後に粒子の成長および整形を任意の好適な条件下で行ってよい。例えば成長および整形は、合一とは別個に凝集が起こる条件下で行われてよい。別々の凝集および合一段階として、凝集プロセスを、高温の剪断条件下（例えば４０〜９０℃、実施形態によっては４５〜８０℃）で行われてもよく、この温度は前述の樹脂のガラス転移温度よりも低い温度であってもよい。
【００３４】
所望する最終的なトナー粒子径が得られたら、塩基で混合物のｐＨを３〜１０、実施形態によっては５〜９、に調整してもよい。ｐＨ調整はトナー成長の凍結、すなわち停止、に利用してもよい。トナー成長を停止させるために用いられる塩基としては、例えば水酸化ナトリウム、水酸化カリウム、水酸化アンモニウム、およびその組合せ等といったアルカリ金属水酸化物等の任意の好適な塩基が含まれる。ある実施形態では、上記の所望の値にｐＨを調整しやすくするために、エチレンジアミンテトラ酢酸（ＥＤＴＡ）を添加してもよい。
シェル樹脂
実施形態では、凝集より後、合一より前において、凝集粒子に樹脂コーティングを適用してもよく、これは凝集粒子を覆うシェルを形成する。実施形態では、コーティングおよび後のシェルの形成に用いられる樹脂は、実施形態において、「部分架橋ポリエステル樹脂」または「ポリエステルゲル」と呼ばれることのあるものを形成するために、その場で部分架橋されてもよい。
【００３５】
シェルが少なくとも部分的に架橋されている実施形態では、シェルとしてポリエステルゲルを形成するために部分架橋され得る樹脂として、限定されるものではないが、コアとしての使用のために前述した非晶性樹脂が含まれる。架橋された単一のポリエステル樹脂を用いてシェルを形成してもよく、あるいは実施形態では、第１のポリエステル樹脂を別の樹脂と組み合わせてシェルを形成してもよい。例えば、実施形態では、非晶性樹脂を更なる非晶性樹脂と組み合わせて、ポリエステルゲルコーティングおよび後のシェルを形成してもよい。多数の樹脂を好適な量で用いてもよい。実施形態では、第１の非晶性ポリエステル樹脂、例えば前述の式Ｉの非晶性樹脂が、全シェル樹脂の約２０〜約１００重量パーセント、実施形態では、全シェル樹脂の約３０〜約９０重量パーセントの量で存在し得る。したがって、実施形態では、第２の樹脂が、全シェル樹脂の約０〜約８０重量パーセント、実施形態では、シェル樹脂の約１０〜約７０重量パーセントの量でシェル樹脂中に存在し得る。
【００３６】
シェル形成中に樹脂コーティングとして適用される非晶性ポリエステルを部分架橋してポリエステルゲルを形成するために、実施形態では、コーティングの形成に用いられる樹脂に水溶性開始剤を添加して、架橋およびそれにより得られるシェルとしてのポリエステルゲルの形成を増大させることが望ましいことがある。シェル中の樹脂の架橋に用いることができる好適な水溶性開始剤としては、限定されるものではないが、過硫酸カリウム、過硫酸アンモニウム、過硫酸ナトリウム等の過硫酸塩、２，２’−アゾビス［２−（２−イミダゾリン−２−イル）プロパン］二塩酸塩、２，２’−アゾビス［２−（２−イミダゾリン−２−イル）プロパン］二硫酸塩・無水物、２，２’−アゾビス（２−メチルプロピオンアミジン）二塩酸塩、２，２’−アゾビス［Ｎ−（２−カルボキシエチル）−２−メチルプロピオンアミジン］水和物、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス（１−イミノ−１−ピロリジノ−２−エチルプロパン）二塩酸塩、２，２’−アゾビス｛２−メチル−Ｎ−［１，１−ビス（ヒドロキシメチル）−２−ヒドロキシエチル］プロピオンアミド｝、２，２’−アゾビス［２−メチル−Ｎ−（２−ヒドロキシエチル）プロピオンアミド］等の水溶性アゾ開始剤、これらの組合せ等が含まれる。
【００３７】
実施形態では、水溶性開始剤は、水または同様な溶剤に溶解させて、凝集粒子を含むトナー反応スラリーに添加してもよい。シェルの形成に用いられる樹脂の部分架橋は、スラリーを約２５〜約９９℃、実施形態では約４０〜約９０℃の温度に加熱している間に起こり得る。シェルを形成する部分架橋は、約１分〜約１０時間、実施形態では約５分〜約５時間の間に起こり得る。別の実施形態では、樹脂の架橋は、後述するように合一中に起こる場合もある。更に別の実施形態では、シェル中の樹脂は、樹脂コーティング添加時に部分架橋されて、合一中に、シェルを形成する樹脂コーティングの更なる架橋が起こってもよい。その場合、添加時の部分架橋とは、添加時にシェル中のポリエステルの約１〜約９９％が架橋され、シェル中のポリエステルの約０〜約９９％が合一後に架橋されることを意味し得る。更に別の実施形態では、合一後に架橋が起こってもよい。
【００３８】
ポリエステルの架橋に用いられる開始剤の量は、シェルの形成に用いられる樹脂の約０．０５〜約２０重量パーセント、実施形態では、シェルの形成に用いられる樹脂の約０．１〜約１０重量パーセントであってよい。
【００３９】
シェル樹脂は、当業者に公知の任意の方法でコーティングとして凝集粒子に適用することができる。実施形態では、シェル樹脂および水溶性開始剤は、前述の任意の界面活性剤を含むエマルション中にあってよい。実施形態では、水溶性開始剤は、水に溶解させて、コーティングおよび後のシェルの形成に用いられる樹脂に添加してもよく、これは、樹脂の形成に適したものとして前述した任意の界面活性剤を含むスラリー中で行われてもよい。前述の凝集粒子を前記エマルションと組み合わせて、水溶性開始剤存在下でポリエステル樹脂が架橋して、形成されている凝集体を覆うシェルが形成されるようにしてもよい。
合一
所望の粒子径まで凝集させ、合一前に架橋または部分架橋されてもよいシェル樹脂構成要素を前述の水溶性開始剤と共に添加した後、粒子を所望の最終形状へと合一させ、いくつかの実施形態では更に架橋して、架橋粒子を得ることができる。合一は、例えば混合物を約４５〜約１００℃、実施形態では約５５〜約９９℃の温度に加熱することおよび／または撹拌を例えば約４００〜約１０００ｒｐｍ、実施形態では約５００〜約８００ｒｐｍに強めることで達成される。合一は、約１分〜約１０時間、実施形態では約５分〜約５時間行われ得る。より高い温度またはより低い温度を用いることもでき、温度はバインダに用いられる樹脂に応じて変わると理解される。
【００４０】
例えば、実施形態では、トナー粒子の合一に用いる温度に近い温度で、シェルを形成する架橋反応もしくはコア中の樹脂の架橋、またはその両方が、合一前に起こるようにすることが望ましい場合がある。
【００４１】
別の実施形態では、コア中、シェル中、またはその両方に含まれる非晶性樹脂の架橋は、約７０〜約１００℃、実施形態では約７５〜約９５℃の温度に粒子を加熱することで合一後に起こってもよい。したがって、トナー粒子としての使用に適しているであろう得られた架橋粒子は、非晶性樹脂を水溶性開始剤と接触させることで得られる、架橋された非晶性樹脂等の反応産物を含む。
【００４２】
実施形態では、コアおよびシェルを有する複数の架橋粒子を形成するために、樹脂コーティング内のより大きな凝集体を合一させている間に、コア中の樹脂の架橋もしくはシェル形成に用いられる樹脂コーティング、またはその両方を行ってもよい。
【００４３】
凝集および／または合一後、混合物を例えば２０〜２５℃の室温に冷却してもよい。この冷却は所望により速くても遅くてもよい。好適な冷却方法には、反応器を囲む外装（ｊａｃｋｅｔ）への冷水の導入が含まれてよい。冷却後、トナー粒子を所望によっては水で洗浄してもよく、その後乾燥させてもよい。乾燥は、例えば凍結乾燥等の任意の好適な乾燥方法で行うことができる。
【００４４】
本開示のシェルを有するトナー粒子のガラス転移温度は、約３０〜約８０℃、実施形態では約３５〜約７０℃であってよい。
【００４５】
シェルの形成に用いられるポリエステル樹脂が架橋されてゲルを形成すると、シェル樹脂は、コア中のいずれの結晶樹脂でも、トナー表面に移動することを防ぎ得る。更に、シェル中に部分架橋ポリエステル樹脂を有する本開示のトナーは、光沢ピークが低くなることがあり、実施形態では約２０〜約１００ガードナー光沢単位（ｇｇｕ）、別の実施形態では約４０〜約８０ｇｇｕであり、このことは、高光沢および低光沢と高光沢との間に生じ得る差が一部の使用者に嫌われることから、文字および画像の再現に好ましいことであり得る。
添加剤
実施形態では、トナー粒子は、所望の場合または要求される場合、その他の任意に加えうる添加剤を含んでもよい。例えば、トナーは正帯電性あるいは負帯電性の帯電制御剤を、トナーに対し例えば０．１〜１０重量％、実施形態によっては１〜３重量％、の量で含んでもよい。
【００４６】
流動性向上添加剤（ｆｌｏｗ  ａｉｄ  ａｄｄｉｔｉｖｅ）等の外添剤粒子をトナー粒子にブレンドしてもよく、この添加剤はトナー粒子の表面上に存在してよい。また、これらの添加剤は前述のシェル樹脂と同時に加えてもよく、シェル樹脂を付与した後に加えてもよい。
【００４７】
実施形態によっては、本開示のトナーは超低溶融（ＵＬＭ）トナーとして用いることもできる。ある実施形態では、本開示のシェルを有する乾燥トナー粒子（表面外添剤を除く）は、以下の特性を有し得る。
（１）３〜２５μｍ、ある実施形態では４〜１５μｍ、別の実施形態では５〜１２μｍ、の体積平均径（「体積平均粒径」ともいう）。
（２）１．０５〜１．５５、実施形態によっては１．１〜１．４、の数平均幾何学的サイズ分布（ＧＳＤｎ）および／または体積平均幾何学的サイズ分布（ＧＳＤｖ）。
（３）０．９〜１、実施形態によっては０．９３〜０．９８、の真円度（例えばシスメックス（Ｓｙｓｍｅｘ）社製ＦＰＩＡ  ２１００分析装置で測定）。
【００４８】
トナー粒子の特性は、任意の好適な技術および装置で決定することができる。体積平均粒子径Ｄ50v、ＧＳＤｖ、およびＧＳＤｎは、ベックマンコールター（Ｂｅｃｋｍａｎ  Ｃｏｕｌｔｅｒ）社製のＭｕｌｔｉｓｉｚｅｒ３等の測定機器をメーカーの取扱説明書に従って用いて測定することができる。代表的なサンプルの採取は以下のようにして行うことができる：少量のトナーサンプル（１グラム）を取り、２５マイクロメートルのフィルターを通した後、等張液に入れて濃度を約１０％にし、このサンプルをベックマンコールター社製Ｍｕｌｔｉｓｉｚｅｒ３にかけてよい。
【００４９】
本開示に従って作製されたトナーは、極端な相対湿度（ＲＨ）条件に晒されたときに優れた帯電特性を有し得る。低湿度ゾーン（Ｃゾーン）は１０℃／１５％ＲＨ、高湿度ゾーン（Ａゾーン）は２８℃／８５％ＲＨであってよい。本開示のトナーは、親トナーにおける帯電と質量の比（Ｑ／Ｍ）が−３μＣ／ｇ〜−３５μＣ／ｇ、実施形態によっては−４μＣ／ｇ〜−３０μＣ／ｇ、表面添加剤を混合した後の最終的な摩擦帯電（ｔｒｉｂｏｅｌｅｃｔｒｉｃ  ｃｈａｒｇｅ）が−５μＣ／ｇ〜−５０μＣ／ｇ、実施形態によっては−１５μＣ／ｇ〜−４０μＣ／ｇであり得る。
【００５０】
本開示によれば、トナー粒子の帯電を増大させて、要求される表面添加剤はより少なくて済み得、したがって、機械的帯電要件を満たすように最終的なトナー帯電が高くなりうる。
現像剤
このようにして得られたトナー粒子を現像組成物に配合してもよい。トナー粒子をキャリア粒子と混合して二成分現像組成物を得てもよい。現像剤中のトナー濃度は、現像剤の全重量の１〜２５重量％、実施形態によっては現像剤の全重量の２〜１５重量％、であってよい。
キャリア
トナーとの混合に用いることのできるキャリア粒子の例としては、トナー粒子の極性とは反対の極性の帯電を摩擦帯電により得ることのできる粒子等を挙げることができる。好適なキャリア粒子の具体例としては、粒状ジルコン、粒状ケイ素、ガラス、鋼、ニッケル、フェライト、鉄フェライト、二酸化ケイ素等を挙げることができる。その他のキャリアとしては、米国特許第３，８４７，６０４号、同第４，９３７，１６６号、および同第４，９３５，３２６号に開示されているキャリアが含まれる。
【００５１】
選択されるキャリア粒子はコーティングして用いてもよく、コーティングせずに用いてもよい。ある実施形態では、キャリア粒子は、コーティングで被覆されたコアを含んでもよく、これは、摩擦帯電列（ｔｒｉｂｏｅｌｅｃｔｒｉｃ  ｓｅｒｉｅｓ）が近接していないポリマーの混合物から形成されてよい。このコーティングには、ポリフッ化ビニリデン樹脂等のフルオロポリマー、スチレン、メチルメタクリレート、および／またはシラン（トリエトキシシラン等）のターポリマー、テトラフルオロエチレン、その他の公知のコーティング等が含まれ得る。例えばＫＹＮＡＲ３０１Ｆ（商標）として利用可能なポリフッ化ビニリデンおよび／またはソーケン社（Ｓｏｋｅｎ）から市販されているような例えば重量平均分子量が３００，０００〜３５０，０００のポリメチルメタクリレートを含むコーティングを用いてよい。ある実施形態では、ポリフッ化ビニリデンおよびポリメチルメタクリレート（ＰＭＭＡ）は、３０重量％：７０重量％から７０重量％：３０重量％、実施形態によっては４０重量％：６０重量％から６０重量％：４０重量％、の比率で混合してよい。このコーティングのコーティング重量は、例えばキャリアの０．１〜５重量％、実施形態によってはキャリアの０．５〜２重量％、であってよい。
【００５２】
ある実施形態では、得られるコポリマーは好適な粒子径を維持している限り、必要に応じてＰＭＭＡを任意の所望のコモノマーと共重合してよい。キャリア粒子は、被覆されたキャリア粒子の重量に対して０．０５〜１０重量パーセント、実施形態によっては０．０１〜３重量パーセント、となる量のポリマーと、キャリアコアとを、このポリマーが機械的固着（ｍｅｃｈａｎｉｃａｌ  ｉｍｐａｃｔｉｏｎ）および／または静電引力によってキャリアコアに接着するまで混合することで調製してよい。
次いで、ポリマーが溶融してキャリアコア粒子に融着できるように、キャリアコア粒子とポリマーとの混合物を加熱してよい。次いで、コーティングされたキャリア粒子を冷却し、その後所望の粒子径に分級してよい。
【００５３】
ある実施形態では、好適なキャリアには、例えばサイズが２５〜１００μｍ、実施形態によってはサイズが５０〜７５μｍの、０．５〜１０重量％（実施形態によっては０．７〜５重量％）の導電性ポリマー混合物でコーティングされた鋼コアが含まれてもよい。
【００５４】
キャリア粒子を種々の好適な組合せでトナー粒子と混合してよい。その濃度は、トナー組成物の１〜２０重量％であってよい。しかし、所望の特性を有する現像剤組成物を得るためにトナーおよびキャリアを異なる割合で使用してもよい。
画像形成
本トナーは、米国特許第４，２９５，９９０号に開示されているような静電複写またはゼログラフィーのプロセスに利用することができる。ある実施形態では、任意の公知の種類の画像現像システムを画像現像デバイスにおいて用いることができ、それらには、例えば磁気ブラシ現像、１成分ジャンピング現像（ｊｕｍｐｉｎｇ  ｓｉｎｇｌｅ−ｃｏｍｐｏｎｅｎｔ  ｄｅｖｅｌｏｐｍｅｎｔ）、ハイブリッドスカベンジレス現像（ｈｙｂｒｉｄ  ｓｃａｖｅｎｇｅｌｅｓｓ  ｄｅｖｅｌｏｐｍｅｎｔ；ＨＳＤ）等が含まれる。これらおよび同様な現像システムは当業者に知られている。
【００５５】
画像形成プロセスは、例えば、帯電部、画像形成部、光導電性部、現像部、転写部、および定着部を含むゼログラフィーデバイスを用いた画像形成を含む。ある実施形態では、現像成分は、キャリアを本明細書に記載のトナー組成物と混合することで調製される現像剤を含んでもよい。ゼログラフィーデバイスは、高速プリンタ、高速白黒プリンタ、カラープリンタ等を含み得る。
【００５６】
トナー／現像剤を用いて前述の方法のいずれか等の好適な画像現像方法によって画像が形成されたら、画像を紙等の画像受容媒体に転写してもよい。ある実施形態では、定着ロール部材を用いた画像現像デバイス中での画像の現像にトナーを用いてもよい。定着ロール部材は当業者に知られた接触式定着デバイスであり、ロールからの熱および圧力を用いてトナーを画像受容媒体に定着し得る。ある実施形態では、画像受容基材上への溶融が起こっている間またはその後に定着部材を、トナーの溶融温度よりも高い温度、例えば７０〜１６０℃、実施形態によっては８０〜１５０℃、別の実施形態では９０〜１４０℃、に加熱してもよい。
【００５７】
トナー樹脂が架橋性である実施形態では、そのような架橋は任意の好適な様式で行われてよい。例えば、トナー樹脂が溶融温度で架橋可能である場合、トナーを基材に定着させている間にトナー樹脂が架橋されてもよい。また、例えば定着後の操作において、トナー樹脂が架橋される温度まで定着画像を加熱することで架橋を行ってもよい。ある実施形態では、架橋は、１６０℃以下、ある実施形態では７０〜１６０℃、別の実施形態では８０〜１４０℃、で行われてもよい。
【００５８】
以下の実施例は本開示の実施形態を例示するために提示するものである。これらの実施例は単なる例示であり、本開示の範囲を限定することを意図するものでない。また、別に断りのない限り、部および百分率は重量基準である。本明細書において、「室温」とは２０〜２５℃を指す。
（実施例）
［比較例１］
約３９７．９９グラムの、エマルション（約１７．０３重量％樹脂）の形態の直鎖状非晶性樹脂を２リットルのビーカーに入れた。この直鎖状非晶性樹脂は次の構造
【００５９】
【化３】
2010055092.tif 000004
【００６０】
（式中、ｍは約５〜約１０００である）を有し、米国特許第６，０６３，８２７号に記載されている手順に従って作製されたものである。次式
【００６１】
【化４】
2010055092.tif 000005
【００６２】
（式中、ｂは５〜２０００であり、ｄは５〜２０００である）で表され、ドデカン二酸およびフマル酸のコモノマーの混合物とエチレングリコールとからなるエマルション（約１９．９８重量％樹脂）の形態の不飽和結晶性ポリエステル（「ＵＣＰＥ」）樹脂（約７４．２７グラム）（米国特許出願公開第２００６／０２２２９９１号に記載の手順に従って合成）、ならびに約２９．２４グラムのシアン顔料であるピグメントブルー１５：３（約１７重量％）をビーカーに加えた。混合物を約３０００〜４０００ｒｐｍで混合して均質化しながら、凝集剤（ｆｌｏｃｃｕｌｅｎｔ）として約３６グラムのＡｌ2（ＳＯ4）3（約１重量％）を加えた。
【００６３】
次いで、混合物を２リットルのビュッヒ（Ｂｕｃｈｉ）反応器に移し、凝集させるために約４５℃に加熱して、約７５０ｒｐｍの速度で混合した。粒子のサイズが、体積平均粒子径が約６．８３μｍ、幾何学的サイズ分布（「ＧＳＤ」）が約１．２１に達するまで、コールターカウンターを用いて粒子径をモニターした。
【００６４】
次いで、式Ｉの樹脂の上記エマルション約１９８．２９グラムを粒子に添加して、粒子を覆うシェルを形成させ、平均粒子径が約８．３３μｍ、ＧＳＤが約１．２１のコア／シェル構造を有する粒子を得た。その後、ＮａＯＨを加えて反応スラリーのｐＨを約６．７に上昇させ、約０．４５ｐｐｈ（乾燥トナーに対して）のＥＤＴＡを加えてトナー成長を凍結、すなわち停止させた。トナー成長を停止させた後、反応混合物を約６９℃に加熱し、その温度で約１時間維持して合一させた。
【００６５】
得られたトナー粒子の最終体積平均粒子径は約８．０７、ＧＳＤは約１．２２、真円度は約０．９７６であった。
【００６６】
次いで、トナースラリーを室温に冷却し、ふるい分けて（２５μｍの篩を使用）分離し、濾過した後、洗浄および凍結乾燥した。
実施例１
約３９８．４６グラムの上記比較例１に記載の式Ｉで表される直鎖状非晶性樹脂を含むエマルション（約１７．０１重量％樹脂）を２リットルのビーカーに入れた。約８２．９グラムの上記比較例１の式ＩＩで表される不飽和ＣＰＥ樹脂を含むエマルション（約１７．９重量％樹脂）、および約２９．２４グラムのシアン顔料であるピグメントブルー１５：３（約１７重量％）をビーカーに加えた。混合物を約３０００〜約４０００ｒｐｍで混合して均質化しながら、凝集剤（ｆｌｏｃｃｕｌｅｎｔ）として約３５．８４グラムのＡｌ2（ＳＯ4）3（約１重量％）を加えた。
【００６７】
次に、混合物を２リットルのビュッヒ（Ｂｕｃｈｉ）社製反応器に移し、凝集させるために約４５℃に加熱し、約７５０ｒｐｍの速度で混合した。粒子のサイズが、体積平均粒子径が約６．９７μｍ、幾何学的サイズ分布（「ＧＳＤ」）が約１．２２に達するまで、コールターカウンターを用いて粒子径をモニターした。
【００６８】
次いで、エマルション中の上記比較例１の式Ｉで表される直鎖状非晶性樹脂約１９８．５２グラム（約１７．０１重量％樹脂）と過硫酸カリウム約３．３６グラムとの混合物を、約４４．４℃で粒子に添加してシェルを形成し、その後約５０．３℃で約２時間以上加熱した。得られたコア／シェル粒子の平均粒子径は約８．７７μｍ、ＧＳＤは１．２１であった。その後、ＮａＯＨを添加して反応スラリーのｐＨを約６．３に上げ、次いで約０．４５ｐｐｈ（乾燥トナーに対して）のＥＤＴＡを添加してトナー成長を凍結、すなわち停止させた。トナー成長を停止させた後、反応混合物を約６９℃に加熱し、０．３ＭのＨＮＯ3溶液を用いて反応スラリーのｐＨを約６．２に下げた。次いでこのスラリーを、生じた架橋を確実にするために約９０℃で約２時間加熱した。反応スラリーのｐＨは、ＮａＯＨを加えて約６〜約６．３に維持した。
【００６９】
得られたトナーの粒子径は約８．４１、ＧＳＤｖは約１．２５、真円度は約０．９８であった。次いでトナースラリーを室温に冷まし、ふるい分けて（２５μｍの篩を利用）分離し、濾過後、洗浄および凍結乾燥した。
【００７０】
作製されたトナーのレオロジーを、ダイナミックストレスレオメータＳＲ５０００（Ｍａｐｌｅ  ｉｎｓｔｒｕｍｅｎｔ  Ｉｎｃ．社から市販）を用いた動的温度段階法（ｄｙｎａｍｉｃ  ｔｅｍｐｅｒａｔｕｒｅ  ｓｔｅｐ  ｍｅｔｈｏｄ）を用いて測定した。
【００７１】
定着ロールの温度範囲が約１２０〜約２１０℃で定着されたトナー画像の印刷光沢（ガードナー光沢単位または「ｇｇｕ」）を、７５°のＢＹＫ社製ガードナー光沢計を用いて測定した（サンプルの光沢は、トナー、単位面積当たりのトナー質量、紙基材、定着ロール、および定着ロール温度に依存した）。
【００７２】
図１から分かるように、対照トナーと本開示のトナーとを比較したレオロジー測定から、水溶性開始剤が存在する実施例１のトナー作製プロセス中にシェル樹脂の架橋が起こったことがはっきりと確認された。図２から分かるように、光沢曲線から、水溶性開始剤を用いた実施例１のトナー作製プロセス中にトナーシェルがその場で架橋されることで、対照トナーと比べて光沢が大幅に低下していることが確認された。
【００７３】
本発明の例示的態様を以下に例挙する。
【００７４】
（１）水性エマルション中で、少なくとも１つの非晶性樹脂を少なくとも１つの結晶性樹脂と接触させて小粒子を形成する工程であって、前記エマルションが任意添加の着色剤、任意添加の界面活性剤、および任意添加のワックスを含む前記工程と、
前記小粒子を凝集させて複数のより大きな凝集体を形成する工程と、
前記、より大きな凝集体を、前記少なくとも１つの非晶性樹脂及び/又は別の少なくとも１つの非晶性樹脂を含むエマルションと接触させて、前記、より大きな凝集体を覆う樹脂コーティングを形成する工程と、
前記樹脂コーティング内の前記、より大きな凝集体を合一させ、同時にまたは後に、前記、より大きな凝集体及び/又は前記樹脂コーティングを架橋して、コアおよびシェルを有する複数の架橋粒子を形成する工程と、
プロセス中で前記架橋粒子が形成される前のいずれかの段階で、少なくとも１つの水溶性開始剤を添加する工程と、
前記架橋粒子を回収する工程と
を含むプロセス。
【００７５】
（２）前記小粒子中の前記少なくとも１つの非晶性樹脂が、前記樹脂コーティング中の前記少なくとも１つの非晶性樹脂と同じか、または異なり、前記樹脂コーティング中の前記少なくとも１つの非晶性樹脂が不飽和ポリエステル樹脂を含む、（１）のプロセス。
【００７６】
（３）架橋樹脂を形成するための、過硫酸カリウム、過硫酸アンモニウム、過硫酸ナトリウム、２，２’−アゾビス［２−（２−イミダゾリン−２−イル）プロパン］二塩酸塩、２，２’−アゾビス［２−（２−イミダゾリン−２−イル）プロパン］二硫酸塩・無水物、２，２’−アゾビス（２−メチルプロピオンアミジン）二塩酸塩、２，２’−アゾビス［Ｎ−（２−カルボキシエチル）−２−メチルプロピオンアミジン］水和物、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス（１−イミノ−１−ピロリジノ−２−エチルプロパン）二塩酸塩、２，２’−アゾビス｛２−メチル−Ｎ−［１，１−ビス（ヒドロキシメチル）−２−ヒドロキシエチル］プロピオンアミド｝、２，２’−アゾビス［２−メチル−Ｎ−（２−ヒドロキシエチル）プロピオンアミド］、およびこれらの組合せからなる群から選択される少なくとも１つの水溶性開始剤と組み合わされていてもよい水性エマルション中で、少なくとも１つの非晶性樹脂を少なくとも１つの結晶性樹脂と接触させる工程と、
前記水性エマルションを、任意添加の着色剤、少なくとも１つの界面活性剤、および任意添加のワックスと接触させて小粒子を形成する工程と、
前記小粒子を凝集させて複数のより大きな凝集体を形成する工程と、
前記、より大きな凝集体を、前記、より大きな凝集体を覆う架橋樹脂コーティングを形成するための、過硫酸カリウム、過硫酸アンモニウム、過硫酸ナトリウム、２，２’−アゾビス［２−（２−イミダゾリン−２−イル）プロパン］二塩酸塩、２，２’−アゾビス［２−（２−イミダゾリン−２−イル）プロパン］二硫酸塩・無水物、２，２’−アゾビス（２−メチルプロピオンアミジン）二塩酸塩、２，２’−アゾビス［Ｎ−（２−カルボキシエチル）−２−メチルプロピオンアミジン］水和物、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス（１−イミノ−１−ピロリジノ−２−エチルプロパン）二塩酸塩、２，２’−アゾビス｛２−メチル−Ｎ−［１，１−ビス（ヒドロキシメチル）−２−ヒドロキシエチル］プロピオンアミド｝、２，２’−アゾビス［２−メチル−Ｎ−（２−ヒドロキシエチル）プロピオンアミド］、およびこれらの組合せからなる群から選択される少なくとも１つの水溶性開始剤と組み合わせてもよい、少なくとも１つの非晶性樹脂を含むエマルションと接触させる工程と、
前記樹脂コーティングを有する前記、より大きな凝集体を合一させてトナー粒子を形成する工程と、
前記トナー粒子を７０〜１００℃の温度に加熱して、非晶性樹脂を架橋する工程と、
前記トナー粒子を回収する工程と
を含むプロセス。
【００７７】
（４）少なくとも１つの非晶性樹脂、少なくとも１つの結晶性樹脂、ならびに着色剤、ワックス、水溶性開始剤と非晶性樹脂との反応産物、およびこれらの組合せからなる群から選択される１または複数の任意構成要素、を含むコア；ならびに
少なくとも１つの水溶性開始剤で架橋された、少なくとも１つの非晶性樹脂を含むシェル
を有するトナー。
【図１】
2010055092.tif 000006
【図２】
2010055092.tif 000007